(57)【要約】【課題】本発明は、単なる易開封性だけでなく、機能面として一定の開口巾を設けることができる易開封性袋を提供することを目的とする。【解決手段】直線引裂き性を有するフィルム（ｃ）と易開封性シーラント層（ｇ）からなる積層フィルムの前記直線引裂き性を有するフィルム（ｃ）の引裂き方向の両端にヒートシール部（１、２）を設け、少なくとも一方のヒートシール部（２）は、袋の端部（３）より離れて設け、未シール部（４）を残し、この未シール部（４）にいたる２本のカット線（５、５）を設けてなる易開封性袋において、前記２本のカット線（５、５）の間に位置する引裂き用のガイドテープ（６）を両端のヒートシール部（１、２）間に渡り設けたことを特徴とする易開封性袋である。【選択図】図１
2005271984.tif 000002
【特許請求の範囲】
【請求項１】
直線引裂き性を有するフィルムと易開封性シーラント層からなる積層フィルムの前記直線引裂き性を有するフィルムの引裂き方向の両端にヒートシール部を設け、少なくとも一方のヒートシール部は、袋の端部より離れて設け、未シール部を残し、この未シール部にいたる２本のカット線を設けてなる易開封性袋において、前記２本のカット線の間に位置する引裂き用のガイドテープを両端のヒートシール部間に渡り設けたことを特徴とする易開封性袋。
【請求項２】
直線引裂き性を有するフィルムと易開封性シーラント層からなる積層フィルムの間にバリアフィルムが積層されていることを特徴とする請求項１記載の易開封性袋。
【請求項３】
直線引裂き性を有するフィルムの２枚を、その直線引裂き性の方向を合せ、バリアフィルムを介して積層され、更に易開封性シーラント層が積層されていることを特徴とする請求項１記載の易開封性袋。
【請求項４】
前記易開封性袋が側面シール形、二方シール形、三方シール形、四方シール形、封筒貼りシール形、中央合掌シール形（ピローシール形）、ひだ付きシール形、平底シール形、または角底シール形のいずれかのシール形からなる袋であることを特徴とする請求項１乃至３のいずれか１項記載の易開封性袋。
【発明の詳細な説明】
【技術分野】
【０００１】
本発明は、易開封性袋に関するものであり、さらに詳しくは、単なる易開封性だけでなく、機能面として一定の開口巾を設けることができる易開封性袋に関するものである。
【背景技術】
【０００２】
従来、合成樹脂製のフィルム、或いはシートを使用して種々の包装用袋が提案され、食品、家庭用品、トイレタリー用品、医薬品、雑貨品、その他等の充填包装に使用されている。
【０００３】
包装材料も被包装体に対応して、所望の合成樹脂フィルムを積層したラミネートフィルムを製造し、これを使用して、例えば、側面シール、二方シール、三方シール、四方シール、封筒貼りシール、中央合掌シール（ピローシール）、ひだ付きシール、平底シール、または角底シールなどのいずれかのシール形態を使用した包装袋が一般的である。
【０００４】
ところで、前記のような合成樹脂製のフィルム、或いはシートを使用した種々の包装用袋においては、内容物の保存性、保護のために完全密封されている。
【０００５】
そのために内容物を取り出すために開封する際は、該包装袋に設けられている開封用の切れ目、或いはＶ字型のノッチなどを利用して開封することが一般的である。
【０００６】
このように開封用の切れ目、或いはＶ字型のノッチなどを利用して開封する方法は、単に包装袋の開封だけの要求には対応できるが、真っ直ぐにスムーズに開封する直線カット性が要求されると、開封途中から曲がってしまうなどの現象があるので、完全ではないのが実状である。
【０００７】
そのために、例えば、方向性フィルム単体、または方向性フィルムを使用した複合フィルムを使用して包装袋を作製し、その方向性フィルムの延伸方向に対して直角方向のシール端部に延伸方向に対し平行なＶ字型のノッチを２個並列して設け、開封性を良くした提案がなされている（特許文献１参照）。
【０００８】
以下に先行技術文献を示す。
【特許文献１】実公昭５５−１８４７８号公報
【発明の開示】
【発明が解決しようとする課題】
【０００９】
しかしながら、従来のように単なる開封だけでなく、最近では機能面として一定の開口巾を保持しながら開封する要求があり、このような場合には、前記のような方向性フィルムのみを使用しただけでは、十分な対応ができなかった。
【００１０】
そこで、例えば、図８に示すように、直線引裂き性を有するフィルム（ｃ）と易開封性シーラント層（ｇ）の間にバリアフィルム（ｆ）を積層した積層フィルムを使用して、図６に示すように、底端部（７）と両側端部（８、８）が三方シールされた袋で、該袋の端部（３）より、引裂き方向の所定の位置にヒートシール部（２）を設け、該端部（３）から該ヒートシール部（２）に到る２本のカット線（５、５）を該袋の表面側に設けた易開封性袋が提案されている。
【００１１】
しかし、この場合も、図７に示すように、該袋の端部（３）をつまみ、２本のカット線（５、５）に沿って開封したところ、ヒートシール部（２）を跨ぐ個所から先細り現象が発生し、さらに、開封したところますます先細りが起こり途中で破断してしまった。
【００１２】
このように、直線引裂き性を有するフィルムとカット線を組み合わせた方法でも、反対側の端部まで一定の開口巾で直線的にカットができず、単なる易開封性だけでなく、機能面として一定の開口巾を保持しながら開封する要求に対応できないのが現状である。
【００１３】
本発明は、このような従来技術の問題点を解決しようとするものであり、単なる易開封性だけでなく、機能面として一定の開口巾を設けることができる易開封性袋を提供することを目的とする。
【課題を解決するための手段】
【００１４】
本発明は、上記の課題を解決するために成されたものであり、本発明の請求項１に係る発明は、直線引裂き性を有するフィルム（ｃ）と易開封性シーラント層（ｇ）からなる積層フィルムの前記直線引裂き性を有するフィルム（ｃ）の引裂き方向の両端にヒートシール部（１、２）を設け、少なくとも一方のヒートシール部（２）は、袋の端部（３）より離れて設け、未シール部（４）を残し、この未シール部（４）にいたる２本のカット線（５、５）を設けてなる易開封性袋において、前記２本のカット線（５、５）の間に位置する引裂き用のガイドテープ（６）を両端のヒートシール部（１、２）間に渡り設けたことを特徴とする易開封性袋である。
【００１５】
本発明の請求項２に係る発明は、請求項１記載の易開封性袋において、直線引裂き性を有するフィルム（ｃ）と易開封性シーラント層（ｇ）からなる積層フィルムの間にバリアフィルム（ｆ）が積層されていることを特徴とする易開封性袋である。
【００１６】
本発明の請求項３に係る発明は、請求項１記載の易開封性袋において、直線引裂き性を有するフィルム（ｃ）の２枚を、その直線引裂き性の方向を合せ、バリアフィルム（ｆ）を介して積層され、更に易開封性シーラント層（ｇ）が積層されていることを特徴とする易開封性袋である。
【００１７】
本発明の請求項４に係る発明は、請求項１乃至３のいずれか１項記載の易開封性袋において、前記易開封性袋が側面シール形、二方シール形、三方シール形、四方シール形、封筒貼りシール形、中央合掌シール形（ピローシール形）、ひだ付きシール形、平底シール形、または角底シール形のいずれかのシール形からなる袋であることを特徴とする易開封性袋である。
【発明の効果】
【００１８】
本発明の易開封性袋は、直線引裂き性を有するフィルムと易開封性シーラント層からなる積層フィルムの前記直線引裂き性を有するフィルムの引裂き方向の両端にヒートシール部を設け、少なくとも一方のヒートシール部は、袋の端部より離れて設け、未シール部を残し、この未シール部にいたる２本のカット線を設け、前記２本のカット線の間に位置する引裂き用のガイドテープを両端のヒートシール部間に渡り設けたことにより、該ヒートシール部を跨いで開封しても該シール部での破断は起こらず、反対側の端部まで引裂き用のガイドテープの巾で直線的にカットができるので、単なる易開封性だけでなく、機能面として一定の開口巾を設けることができる。
【発明を実施するための最良の形態】
【００１９】
本発明の実施の形態を図１〜図５に基づいて詳細に説明する。
【００２０】
図１は本発明に係る易開封性袋の１実施例を示す平面図であり、図２は本発明に係る易開封性袋の開封状態の１実施例を示す平面図であり、図３は本発明に係る易開封性袋の積層構成の１実施例を示す未シール部の側断面図であり、図４は本発明に係る易開封性袋の積層構成のその他の実施例を示す未シール部の側断面図であり、図５は本発明に係る易開封性袋の積層構成のまたその他の実施例を示す未シール部の側断面図である。
【００２１】
本発明の１実施例の易開封性袋は、図１に示すように、底端部（７）と両側端部（８、８）が三方シールされた袋で、直線引裂き性を有するフィルム（ｃ）と易開封性シーラント層（ｇ）からなる積層フィルムの前記直線引裂き性を有するフィルム（ｃ）の引裂き方向の両端にヒートシール部（１、２）を設け、少なくとも一方のヒートシール部（２）は、袋の端部（３）より離れて設け、未シール部（４）を残し、この未シール部（４）にいたる２本のカット線（５、５）を設けてなる易開封性袋において、前記２本のカット線（５、５）の間に位置する引裂き用のガイドテープ（６）を両端のヒートシール部（１、２）間に渡り設けている。
【００２２】
一般的に包装袋を密封する場合、積層材料の最内側のヒートシール面、即ちシーラント面に熱可塑性樹脂である低密度ポリエチレン樹脂などを使用するが、ヒートシール強度を強くするほど、該密封性は高く保持できる。
【００２３】
しかしながら、図２に示すように、密封された袋を開封する場合、ヒートシール部（２）を跨いで開封する場合には、該シール部（２）で先細り現象が発生する。
【００２４】
この際、ヒートシール部（２）のシール強度によっては、即ち、非常に強い場合には、積層フィルムが該シール部の位置で破れてしまい袋の開封ができない現象が発生する。
【００２５】
また、仮に該シール部（２）を越えたとしても、更に先細り現象が生じ、途中で切れてしまう。
【００２６】
そこで本発明は、図１に示すように、袋の端部（３）である未シール部（４）から、該袋の底端部（７）のシール部（１）までの間に引裂き用のガイドテープ（６）を設けることにより、安定した開封が可能になる。
【００２７】
すなわち、直線引裂き性を有するフィルム（ｃ）と該フィルム（ｃ）表面に前記２本のカット線（５、５）の間に位置する引裂き用のガイドテープ（６）を両端のヒートシール部（１、２）間に渡り設けることにより、両端のヒートシール部間にガイドテープ巾の開口巾を確保できるようになる。
【００２８】
さらに詳しく説明すると、前記２本のカット線（５、５）は、前記引裂き用のガイドテープ（６）の巾より、上下各１．５〜２．０ｍｍほど広く離れた位置に入れることが好ましい。
【００２９】
前記引裂き用のガイドテープ（６）は、図３に示すように、基材層（ａ）と接着層（ｂ）から構成されている。
【００３０】
前記基材層（ａ）に使用する材料は、特に制約はされないが、例えばセロハン、塩化ビニル樹脂、ポリエチレンテレフタレート樹脂、ポリプロピレン樹脂、ポリエチレン樹脂などからなるプラスチックフィルムを使用することができる。
【００３１】
また、紙、不織布、合成紙、金属箔などを使用することができ、さらにそれらの積層材を使用することができる。
【００３２】
次に、接着層（ｂ）に使用する材料は、特に制約はされないが、例えば、天然ゴム系、アクリル樹脂系溶剤型の粘着剤（感圧接着剤）やエチレン−酢酸ビニル共重合体（ＥＶＡ）、スチレン・ブタジェン・スチレン共重合体（ＳＢＳ）、スチレン・イソプレン・スチレン共重合体（ＳＩＳ）などの樹脂エラストマーを主体としたホットメルト型の粘着剤（感圧接着剤）を使用することができる。
【００３３】
或いは、ポリウレタン系、ポリアクリル系、ポリエステル系、エポキシ系、ポリ酢酸ビニル系、セルロース系、その他などのラミネート用接着剤などを使用することもできるが、生産性や利便性などを考慮すると前記粘着剤（感圧接着剤）を前記基材層（ａ）に予め、コーティングして所定の巾にスリットしてテープ状にしておいた方が好ましい。
【００３４】
次に、易開封性袋の袋本体の材料は、図３に示すように、少なくとも直線引裂き性を有するフィルム（ｃ）と易開封性シーラント層（ｇ）からなる積層フィルムで構成されている。
【００３５】
前記直線引裂き性を有するフィルム（ｃ）とは、一方向に延伸した一軸延伸フィルムや縦横の延伸倍率を変えた延伸フィルムなどがあり、本発明では、直線引裂き性があるフィルムであればいずれでもかまわない。
【００３６】
尚、巾方向は、収縮しない程度に、或いはわずかに延伸されていても差し支えない。
【００３７】
一般的にプラスチックフィルムは、延伸フィルムと無延伸フィルムに大別されるが、延伸フィルムは、プラスチックフィルムを融点以下の温度に加熱しながら縦横二方向、或いはそのいずれか一方向に引き伸ばして配向させたフィルムであり、無延伸フィルムは延伸をしていない未延伸状態のフィルムで分子鎖の配向がなく分子運動が自由なため熱溶融による接着（熱シール）ができる。
【００３８】
延伸によるフィルムの分子鎖は、一軸延伸では一方向に、二軸延伸では面方向に配向し、無延伸フィルムの物性改善が可能となる。
【００３９】
一般的にプラスチックフィルムは、延伸することにより、腰（剛度）、透明性、引張り強さ、収縮性は増加し、光沢、防湿性、防気性は改善するが、伸び、引裂き強度は減少する。
【００４０】
次に、該フィルム（ｃ）の材質としては、ポリエチレンテレフタレート樹脂（ＰＥＴ）、ポリプロピレン樹脂（ＰＰ）、高密度ポリエチレン樹脂（ＨＤＰＥ）などを使用することができる。
【００４１】
次に、易開封性シーラント層（ｇ）としては、包装袋としての役割である内容物の保存性の維持のために密封性が必要であるのでヒートシール部においては、前記シーラント層（ｇ）面同士が確実にシールされ、同時に該袋を開封する時には容易に開封できることが必要である。
【００４２】
このような要求を満たすため、様々な機能が易開封性シーラント層（ｇ）に付与されているが、その一つが、易開封機構の設計であり、それらの例として、界面剥離機構、層間剥離機構、凝集剥離機構が挙げられる。
【００４３】
このうち、凝集剥離機構は熱可塑性樹脂からなるベース樹脂と非相溶系あるいは部分相溶系の熱可塑性樹脂とをブレンドすることで設計され、その剥離原理としては、非相溶系
あるいは部分相溶系の熱可塑性樹脂ブレンド層が凝集力の小さいことを利用し、開封時は袋の最内層である該シーラント層（ｇ）同士の界面ではなく、このような非相溶系あるいは部分相溶系のブレンド層の凝集破壊を利用することが挙げられる。
【００４４】
以上のことから、該易開封性シーラント層（ｇ）を形成する樹脂は、熱可塑性樹脂をベース樹脂とし、該ベース樹脂に非相溶系あるいは部分相溶系の熱可塑性樹脂をポリマーブレンドした混合樹脂を使用する。
【００４５】
例えば、前記ベース樹脂としては、低密度ポリエチレン樹脂（ＬＤＰＥ）、中密度ポリエチレン樹脂（ＭＤＰＥ）、高密度ポリエチレン樹脂（ＨＤＰＥ）、ポリプロピレン樹脂（ＰＰ）、エチレン−プロピレン共重合体（ＥＰ）、エチレン−αオレフィン共重合体、エチレン−アクリル酸共重合体（ＥＡＡ）、エチレン−メタクリル酸共重合体（ＥＭＡＡ）、エチレン−メタクリル酸エステル共重合体、エチレン−アクリル酸エステル共重合体、アイオノマー樹脂、エチレン−酢酸ビニル共重合体（ＥＶＡ）などを使用することができる。
【００４６】
また、これらの樹脂は、前記の樹脂単体、または前記の樹脂を混合した樹脂を使用しても構わない。
【００４７】
更に、該樹脂中に低分子量の石油樹脂、例えば脂肪族系石油樹脂、芳香族系石油樹脂、共重合系石油樹脂、脂環族系石油樹脂や、ロジン、重合ロジン、水素添加ロジン、ロジングリセリンエステル、およびその水添物または重合物、ロジンペンタエリストールおよびその水添物または重合物のようなロジン類を粘着付与剤として上記樹脂に適量を配合しても構わない。
【００４８】
次に、該ベース樹脂に配合するブレンド用の熱可塑性樹脂としては、ベース樹脂と非相溶あるいは部分相溶する樹脂が使用される。
【００４９】
該ベース樹脂の種類にもよるが、例えば低密度ポリエチレン樹脂（ＬＤＰＥ）、中密度ポリエチレン樹脂（ＭＤＰＥ）、高密度ポリエチレン樹脂（ＨＤＰＥ）、ポリプロピレン樹脂（ＰＰ）、ポリブテン樹脂（ＰＢ）、エチレン−プロピレン共重合体（ＥＰ）、エチレン−αオレフィン共重合体、ポリエチレンテレフタレート樹脂（ＰＥＴ）、ポリアミド樹脂（ＰＡ）、エチレン−アクリル酸共重合体（ＥＡＡ）やエチレン−メタクリル酸共重合体（ＥＭＡＡ）のような酸共重合物やエチレン・アクリル酸メチル共重合体（ＥＭＡ）、エチレン・アクリル酸エチル共重合体（ＥＥＡ）、エチレン・メタクリル酸メチル共重合体（ＥＭＭＡ）のようなエステル化物、またエチレン−酢酸ビニル共重合体（ＥＶＡ）、あるいはその鹸化物、更にポリスチレン樹脂、ポリメチルメタクリレート樹脂などが使用可能であり、特に上述した熱可塑性樹脂以外にも、酸変性物など様々な樹脂の使用が可能であり、これらの樹脂はベース樹脂と同様に単体でも、複数の樹脂をブレンドした樹脂でも構わない。
【００５０】
また、該ベース樹脂として微生物により合成される微生物分解性を有する共重合ポリエステルを使用することもできる。
【００５１】
該共重合ポリエステルは、別名微生物ポリエステルと呼ばれており、動物の中性脂肪に相当する微生物のエネルギー貯蔵物質であり、高結晶性の熱可塑性プラスチックである。
【００５２】
この高結晶性ポリエステルは、微生物分解性という機能を持つことから、環境的に無公害プラスチックとして注目されている。
【００５３】
本発明においては、該易開封性シーラント層（ｇ）を形成するベース樹脂が熱可塑性樹脂であるポリエチレン樹脂（ＰＥ）の場合は、ベース樹脂／ブレンド用の熱可塑性樹脂の組合せとしては、例えばポリエチレン樹脂（ＰＥ）／エチレン−メタクリル酸共重合体（ＥＭＡＡ）、ポリエチレン樹脂（ＰＥ）／エチレン−酢酸ビニル共重合体（ＥＶＡ）、ポリエチレン樹脂（ＰＥ）／エチレン−アクリル酸共重合体（ＥＡＡ）、ポリエチレン樹脂（ＰＥ）／エチレン−アクリル酸エチル共重合体（ＥＥＡ）の組合せなどが使用できる。
【００５４】
次に、積層フィルムは、図４に示すように、直線引裂き性を有するフィルム（ｃ）と易開封性シーラント層（ｇ）からなる積層フィルムの間にバリアフィルム（ｆ）が積層されている構成でも良い。
【００５５】
前記バリアフィルム（ｆ）としては、例えば、アルミニウム箔、アルミニウム蒸着フィルム、無機酸化物（酸化珪素、酸化アルミニウムなど）の薄膜を有する樹脂フィルムやエチレン・ビニルアルコール共重合体、ポリビニルアルコール、エチレン−酢酸ビニル共重合体ケン化物などのフィルム、或いはポリエチレンテレフタレート、ポリアミド、ポリビニルアルコール、エチレン−酢酸ビニル共重合体ケン化物などにポリ塩化ビニリデンを塗工したフィルム、またこれらフィルムの１種乃至それ以上を組み合わせた積層材料を使用することができるが、好ましくは、ガスバリアー性が良く、易引裂き性を有するアルミニウム箔が好ましい。
【００５６】
次に、積層フィルムは、図５に示すように、直線引裂き性を有するフィルム（ｃ）の２枚を、その直線引裂き性の方向を合せ、バリアフィルム（ｆ）を介して積層され、更に易開封性シーラント層（ｇ）が積層されている構成でも良い。
【００５７】
次に、前記直線引裂き性を有するフィルム（ｃ）とバリアー性フィルム（ｆ）、該バリアー性フィルム（ｆ）と易開封性シーラント層（ｇ）、および直線引裂き性を有するフィルム（ｃ）と易開封性シーラント層（ｇ）などの各層間をラミネートする接着剤層（ｅ）は、ポリウレタン系、ポリアクリル系、ポリエステル系、エポキシ系、ポリ酢酸ビニル系、セルロース系、その他などのラミネート用接着剤などを使用することができる。
【００５８】
前記ラミネート用接着剤を使用して、直線引裂き性を有するフィルム（ｃ）とバリアー性フィルム（ｆ）、該バリアー性フィルム（ｆ）と易開封性シーラント層（ｇ）、および直線引裂き性を有するフィルム（ｃ）と易開封性シーラント層（ｇ）などの各層間をラミネートする方法は、例えば、ドライラミネーション方法、ノンソルベントドライラミネーション方法、ホットメルトラミネーション方法などの公知の方法を使用することができる。
【００５９】
例えば、該ドライラミネーション方法は、フィルム上に接着剤を塗布するコーティング部、乾燥装置、ニップローラー部の３つのセクションと、巻き出し、巻き取り、及びテンションコントロールシステムから構成されている。
【００６０】
該コーティング部は、一般的にグラビアコーティング方式、又はリバースコーティング方式を採用している。
【００６１】
前記ラミネート用接着剤は、溶剤型接着剤か無溶剤型接着剤が使用されるが、無溶剤型接着剤を使用する場合は、乾燥装置は不要であり、ノンソルベントドライラミネーション方法と呼んでいる。
【００６２】
該ホットメルトラミネーション方法は、加熱溶融したエチレン−酢酸ビニル共重合体（ＥＶＡ）などのホットメルト接着剤をフィルム上に塗工し、直ちに、他のフィルムをラミ
ネートする方法である。
【００６３】
以上のように、各層間のフィルム同士をラミネートする方法は、ドライラミネーション方法、ノンソルベントドライラミネーション方法、ホットメルトラミネーション方法などがあるが、接着性、耐熱性、コスト面などを考慮するとドライラミネーション方法が好ましい。
【００６４】
また、他のラミネーション方法として、サンドイッチラミネーション方法を使用しても良い。
【００６５】
尚、積層フィルムは上記の構成の他に印刷層（ｄ）、アンカーコーティング層（図示せず）などを含んでいても良い。
【００６６】
先ず、直線引裂き性を有するフィルム（ｃ）への印刷層（ｄ）を設ける場合、該フィルムの印刷面は表裏どちらでも印刷可能であるが、一般的なプラスチックフィルム袋への印刷の場合と同様に、インキの耐摩擦性、耐候性などを考慮して直線引裂き性を有するフィルム（ｃ）の内面に商品の販売促進効果を向上させるなどの理由で美麗な絵柄の印刷層（ｄ）を設けることが好ましい。
【００６７】
該印刷層（ｄ）を形成する印刷インキとしては、インキに色彩を与える顔料や染料などからなる色材と該色材を微細な粒子に分散・保持しつつ、被印刷体に固着させる樹脂と該樹脂を安定して溶解し、該顔料や染料などの分散性、インキの流動性を保持し、かつ印刷の版からインキの適正量を転移できる溶剤とから構成されるビヒクル、更に色材の分散性、発色性向上や沈殿防止、流動性の改良を目的に界面活性剤などからなる助剤から形成されているが、特に色材は、耐候性の良い顔料が好ましい。
【００６８】
該印刷層（ｄ）を設ける印刷方式は、該フィルム（ｃ）に印刷できる印刷方式ならば、特に制約はないが、鉄製の円筒（シリンダー）表面上に銅メッキを施して下地を形成し、該銅メッキ面上に剥離層を設け、更に銅メッキをして、その表面を鏡面状に研磨した銅面に彫刻方式や腐食方式により、凹部（セル）を作成し、該セル内の印刷インキを該フィルム（ｃ）に転移させ、調子物でもカラフルに印刷ができ、且つ訴求効果も高いグラビア印刷方式が好ましい。
【００６９】
尚、前記フィルム（ｃ）に印刷する際、該フィルムとインキとの密着性を向上させるため必要ならば、該フィルム（ｃ）面にオゾン処理、コロナ処理などの前処理を施すことが好ましく、更に、アンカーコート剤などをコーティングしても良い。
【００７０】
前記アンカーコート剤としては、例えばイソシアネート系（ウレタン系）、ポリエチレンイミン系、ポリブタジェン系、有機チタン系などのアンカーコート剤や、或いはポリウレタン系、ポリアクリル系、ポリエステル系、エポキシ系、ポリ酢酸ビニル系、セルロース系、その他などのラミネート用接着剤などを使用することができる。
【００７１】
該アンカーコート剤をコーティングする方法は、公知のグラビアロールコーティング方式、バーコーティング方式、滴下方式、リバースロールコーティング方式などを使用することができる。
【００７２】
以上のようにして作製した、先ず、図３に示すように、直線引裂き性を有するフィルム（ｃ）と易開封性シーラント層（ｇ）からなる積層フィルムを使用して、図１に示すように、袋の底端部（７）と両側端部（８、８）がシールされた三方シール形態の袋を作製した。
【００７３】
該袋の端部（３）である未シール部（４）より、離れた引裂き方向（底端部方向）の所定の位置にヒートシール部（２）を設け、該端部（３）から該ヒートシール部（２）に到る２本のカット線（５、５）を該袋の表面側に設けた。
【００７４】
次に、別工程で図３に示すように、基材層（ａ）と接着層（ｂ）から構成されている引裂き用のガイドテープ（６）を作製した。
【００７５】
前記引裂き用のガイドテープ（６）を袋の表面側の端部（３）からヒートシール部（２）を跨ぎ、該袋の底端部（７）のヒートシール部（１）間に渡って、前記２本のカット線（５、５）の間に設けてなる易開封性袋を作製した。
【００７６】
このような易開封性袋を使用して、図２に示すように、ガイドテープ（６）と該袋の表面が一体化した端部（３）をつまみ、２本のカット線（５、５）に沿って開封したところ、ヒートシール部（２）を跨ぐ個所から先細り現象は見られたが、該ガイドテープ（６）に導かれて、破断は起こらず、反対側の端部まで該ガイドテープ（６）の巾で直線的にカットができ、単なる易開封性だけでなく、機能面として一定の開口巾を設けることができた。
【００７７】
次に、図４に示すように、直線引裂き性を有するフィルム（ｃ）と易開封性シーラント層（ｇ）からなる積層フィルムの間にバリアフィルム（ｆ）が積層された積層フィルムを使用して、図１に示すように、袋の底端部（７）と両側端部（８、８）がシールされた三方シール形態の袋を作製した。
【００７８】
該袋の端部（３）である未シール部（４）より、離れた引裂き方向（底端部方向）の所定の位置にヒートシール部（２）を設け、該端部（３）から該ヒートシール部（２）に到る２本のカット線（５、５）の切れ目を該袋の表面側に設けた。
【００７９】
次に、別工程で図４に示すように、基材層（ａ）と接着層（ｂ）から構成されている引裂き用のガイドテープ（６）を作製した。
【００８０】
前記引裂き用のガイドテープ（６）を袋の表面側の端部（３）からヒートシール部（２）を跨ぎ、該袋の底端部（７）のヒートシール部（１）間に渡って、前記２本のカット線（５、５）の間に設けてなる易開封性袋を作製した。
【００８１】
このような易開封性袋を使用して、図２に示すように、ガイドテープ（６）と該袋の表面が一体化した端部（３）をつまみ、２本のカット線（５、５）に沿って開封したところ、ヒートシール部（２）を跨ぐ個所から先細り現象は見られたが、該ガイドテープ（６）に導かれて、破断は起こらず、反対側の端部まで該ガイドテープ（６）の巾で直線的にカットができ、単なる易開封性だけでなく、機能面として一定の開口巾を設けることができた。
【００８２】
さらに、図５に示すように、直線引裂き性を有するフィルム（ｃ）の２枚を、その直線引裂き性の方向を合せ、バリアフィルム（ｆ）を介して積層され、更に易開封性シーラント層（ｇ）が積層された積層フィルムを使用して、図１に示すように、袋の底端部（７）と両側端部（８、８）がシールされた三方シール形態の袋を作製した。
【００８３】
該袋の端部（３）である未シール部（４）より、離れた引裂き方向（底端部方向）の所定の位置にヒートシール部（２）を設け、該端部（３）から該ヒートシール部（２）に到る２本のカット線（５、５）の切れ目を該袋の表面側に設けた。
【００８４】
次に、別工程で図５に示すように、基材層（ａ）と接着層（ｂ）から構成されている引裂き用のガイドテープ（６）を作製した。
【００８５】
前記引裂き用のガイドテープ（６）を袋の表面側の端部（３）からヒートシール部（２）を跨ぎ、該袋の底端部のヒートシール部（１）間に渡って、前記２本のカット線（５、５）の間に設けてなる易開封性袋を作製した。
【００８６】
このような易開封性袋を使用して、図２に示すように、ガイドテープ（６）と該袋の表面が一体化した端部（３）をつまみ、２本のハーフカット線（５、５）に沿って開封したところ、ヒートシール部（２）を跨ぐ個所から先細り現象は見られたが、ガイドテープ（６）に導かれて、破断は起こらず、反対側の端部まで該ガイドテープ（６）の巾で直線的にカットができ、単なる易開封性だけでなく、機能面として一定の開口巾を設けることができた。
【００８７】
尚、前記カット線の切れ目を施す方法は、レーザー光線を発振する切断装置や切刃を組み込んだロータリーダイカッター装置などを製袋機などに組み込んで使用することができる。
【００８８】
また、該カット線は、切刃の代わりにミシン刃を使用して設けたミシン目線でもよい。
【００８９】
次に、前記易開封性袋の形態は、側面シール形、二方シール形、三方シール形、四方シール形、封筒貼りシール形、中央合掌シール形（ピローシール形）、ひだ付きシール形、平底シール形、または角底シール形のいずれかのシール形でも可能である。
【００９０】
以下に、本発明の易開封性袋について、具体的に実施例を挙げて、さらに詳しく説明する。
【実施例１】
【００９１】
本発明の易開封性袋本体の積層フィルムは、図３に示すように、最外面側に直線引裂き性を有するフィルム（ｃ）が厚み１２μｍの縦一軸延伸ポリエチレンテレフタレートフィルム（ＰＥＴ）、印刷層（ｄ）がウレタン系樹脂をバインダーにしたグラビアインキ、接着剤層（ｅ）がドライラミネーション用のウレタン系接着剤、最内面側に易開封性シーラント層（ｇ）が厚み３０μｍのイージーピール性ポリエチレンフィルムである。
【００９２】
すなわち、直線引裂き性を有するフィルム（ｃ）／印刷層（ｄ）／接着剤層（ｅ）／易開封性シーラント層（ｇ）の４層構成の積層フィルムを準備した。
【００９３】
次に、作製方法について詳しく説明すると、先ず、前記直線引裂き性を有するフィルム（ｃ）である、厚み１２μｍの縦一軸延伸ポリエチレンテレフタレートフィルム（ＰＥＴ）への絵柄印刷は、版深３５μｍのヘリオグラビア版を使用してグラビア印刷方式で行った。
【００９４】
次に、易開封性シーラント層（ｇ）である、厚み３０μｍのイージーピール性ポリエチレンフィルムとのラミネーションは、ウレタン系接着剤を使用してドライラミネーション方式で行なった。
【００９５】
以上のようにして作製した、直線引裂き性を有するフィルム（ｃ）／印刷層（ｄ）／接着剤層（ｅ）／易開封性シーラント層（ｇ）の４層構成の積層フィルムを使用して、図１に示すように、袋の底端部（７）と両側端部（８、８）のヒートシール部が各１０ｍｍ巾
でシールされた三方シール形態の袋（仕上がり寸法で長さ２５０ｍｍ×巾１５０ｍｍ）を作製した。
【００９６】
次に、該袋の端部（３）である未シール部（４）より、５０ｍｍ離れた引裂き方向（底端部方向）の位置に１０ｍｍ巾のヒートシール部（２）を設け、該端部（３）から該ヒートシール部（２）に到る間隔（Ｘ）が２０ｍｍの２本のカット線（５、５）を該袋の表面側に設けた。
次に、本発明の易開封性袋に使用する引裂き用のガイドテープ（６）は、図３に示すように、基材層（ａ）に厚み２５μｍで１，０００ｍｍ巾の二軸延伸ポリエチレンテレフタレートフィルム（ＰＥＴ）を使用し、該二軸延伸ポリエチレンテレフタレートフィルム（ＰＥＴ）の片面に接着層（ｂ）として、アクリル樹脂系溶剤型の粘着剤をリバースコーティング方式でコーティングした。
【００９７】
次に、前記１，０００ｍｍ巾の粘着剤をコーティングした積層フィルム原反をスリッター機で、ストライプ状にスリットして巾（Ｚ）が６ｍｍの引裂き用のガイドテープ（６）を作製した。
【００９８】
前記引裂き用のガイドテープ（６）を袋の表面の端部（３）からヒートシール部（２）を跨ぎ、該袋の底端部（７）のヒートシール部（１）間に渡って設けた。
【００９９】
具体的には、開封の際に発生する、該ヒートシール部（２）での先細り現象を考慮して、６ｍｍ巾の引裂き用のガイドテープ（６）を、前記２本のカット線（５、５）に沿って、該ハーフカット線（５、５）の上下各７．０ｍｍほど狭めた部分に表面から貼るようにした。
【０１００】
以上のようにして作製した易開封性袋を使用して、図２に示すように、ガイドテープ（６）と該袋の表面が一体化した端部（３）をつまみ、２本のカット線（５、５）に沿って開封したところ、ヒートシール部（２）を跨ぐ個所から先細り現象は見られたが、ガイドテープ（６）に導かれて、破断は起こらず、反対側の端部まで該ガイドテープ（６）の巾で直線的にカットができ、単なる易開封性だけでなく、約６ｍｍの開口巾（Ｙ）を設けることができた。
【実施例２】
【０１０１】
本発明の易開封性袋本体の積層フィルムは、図４に示すように、最外面側に直線引裂き性を有するフィルム（ｃ）が厚み１２μｍの縦一軸延伸ポリエチレンテレフタレートフィルム（ＰＥＴ）、印刷層（ｄ）がウレタン系樹脂をバインダーにしたグラビアインキ、接着剤層（ｅ）がドライラミネーション用のウレタン系接着剤、バリアフィルム（ｆ）が厚み７μｍのアルミニウム箔、接着剤層（ｅ）がドライラミネーション用のウレタン系接着剤、最内面側に易開封性シーラント層（ｇ）が厚み３０μｍのイージーピール性ポリエチレンフィルムである。
【０１０２】
すなわち、直線引裂き性を有するフィルム（ｃ）／印刷層（ｄ）／接着剤層（ｅ）／バリアフィルム（ｆ）／接着剤層（ｅ）／易開封性シーラント層（ｇ）の６層構成の積層フィルムを準備した。
【０１０３】
次に、作製方法について詳しく説明すると、先ず、前記直線引裂き性を有するフィルム（ｃ）である、厚み１２μｍの縦一軸延伸ポリエチレンテレフタレートフィルム（ＰＥＴ）への絵柄印刷は、版深３５μｍのヘリオグラビア版を使用してグラビア印刷方式で行った。
【０１０４】
次に、バリアフィルム（ｆ）である、厚み７μｍのアルミニウム箔とのラミネーションは、ウレタン系接着剤を使用してドライラミネーション方式で行なった。
【０１０５】
さらに、易開封性シーラント層（ｇ）である、厚み３０μｍのイージーピール性ポリエチレンフィルムとのラミネーションは、ウレタン系接着剤を使用してドライラミネーション方式で行なった。
【０１０６】
以上のようにして作製した、直線引裂き性を有するフィルム（ｃ）／印刷層（ｄ）／接着剤層（ｅ）／バリアフィルム（ｆ）／接着剤層（ｅ）／易開封性シーラント層（ｇ）の６層構成の積層フィルムを使用して、図１に示すように、袋の底端部（７）と両側端部（８、８）のヒートシール部が各１０ｍｍ巾でシールされた三方シール形態の袋（仕上がり寸法で長さ２５０ｍｍ×巾１５０ｍｍ）を作製した。
【０１０７】
次に、該袋の端部（３）である未シール部（４）より、５０ｍｍ離れた引裂き方向（底端部方向）の位置に１０ｍｍ巾のヒートシール部（２）を設け、該端部（３）から該ヒートシール部（２）に到る間隔（Ｘ）が２０ｍｍの２本のカット線（５、５）を該袋の表面側に設けた。
【０１０８】
次に、本発明の易開封性袋に使用する引裂き用のガイドテープ（６）は、図４に示すように、基材層（ａ）に厚み２５μｍで１，０００ｍｍ巾の二軸延伸ポリエチレンテレフタレートフィルム（ＰＥＴ）を使用し、該二軸延伸ポリエチレンテレフタレートフィルム（ＰＥＴ）の片面に接着層（ｂ）として、アクリル樹脂系溶剤型の粘着剤をリバースコーティング方式でコーティングした。
【０１０９】
次に、前記１，０００ｍｍ巾の粘着剤をコーティングした積層フィルム原反をスリッター機で、ストライプ状にスリットして巾（Ｚ）が６ｍｍの引裂き用のガイドテープ（６）を作製した。
【０１１０】
前記引裂き用のガイドテープ（６）を袋の表面の端部（３）からヒートシール部（２）を跨ぎ、該袋の底端部（７）のヒートシール部（１）間に渡って設けた。
【０１１１】
具体的には、開封の際に発生する、該ヒートシール部（２）での先細り現象を考慮して、６ｍｍ巾の引裂き用のガイドテープ（６）を、前記２本のカット線（５、５）に沿って、該カット線（５、５）の上下各７．０ｍｍほど狭めた部分に表面から貼るようにした。
【０１１２】
以上のようにして作製した易開封性袋を使用して、図２に示すように、ガイドテープ（６）と該袋の表面が一体化した端部（３）をつまみ、２本のハーフカット線（５、５）に沿って開封したところ、ヒートシール部（２）を跨ぐ個所から先細り現象は見られたが、ガイドテープ（６）に導かれて、破断は起こらず、反対側の端部まで該ガイドテープ（６）の巾で直線的にカットができ、単なる易開封性だけでなく、約６ｍｍの開口巾（Ｙ）を設けることができた。
【実施例３】
【０１１３】
本発明の易開封性袋本体の積層フィルムは、図５に示すように、最外面側に直線引裂き性を有するフィルム（ｃ）が厚み１２μｍの縦一軸延伸ポリエチレンテレフタレートフィルム（ＰＥＴ）、印刷層（ｄ）がウレタン系樹脂をバインダーにしたグラビアインキ、接着剤層（ｅ）がドライラミネーション用のウレタン系接着剤、バリアフィルム（ｆ）が厚み７μｍのアルミニウム箔、接着剤層（ｅ）がドライラミネーション用のウレタン系接着剤、直線引裂き性を有するフィルム（ｃ）が厚み２０μｍの縦一軸延伸ポリプロピレンフィルム（ＯＰＰ）、接着剤層（ｅ）がドライラミネーション用のウレタン系接着剤、最内
面側に易開封性シーラント層（ｇ）が厚み３０μｍのイージーピール性ポリエチレンフィルムである。
【０１１４】
すなわち、直線引裂き性を有するフィルム（ｃ）／印刷層（ｄ）／接着剤層（ｅ）／バリアフィルム（ｆ）／接着剤層（ｅ）／直線引裂き性を有するフィルム（ｃ）／接着剤層（ｅ）／易開封性シーラント層（ｇ）の８層構成の積層フィルムを準備した。
【０１１５】
次に、作製方法について詳しく説明すると、先ず、前記直線引裂き性を有するフィルム（ｃ）である、厚み１２μｍの縦一軸延伸ポリエチレンテレフタレートフィルム（ＰＥＴ）への絵柄印刷は、版深３５μｍのヘリオグラビア版を使用してグラビア印刷方式で行った。
【０１１６】
次に、バリアフィルム（ｆ）である、厚み７μｍのアルミニウム箔とのラミネーションは、ウレタン系接着剤を使用してドライラミネーション方式で行なった。
【０１１７】
さらに、直線引裂き性を有するフィルム（ｃ）である、厚み２０μｍの縦一軸延伸ポリプロピレンフィルム（ＯＰＰ）とのラミネーションは、ウレタン系接着剤を使用してドライラミネーション方式で行なった。
【０１１８】
最後に、易開封性シーラント層（ｇ）である、厚み３０μｍのイージーピール性ポリエチレンフィルムとのラミネーションは、ウレタン系接着剤を使用してドライラミネーション方式で行なった。
【０１１９】
以上のようにして作製した、直線引裂き性を有するフィルム（ｃ）／印刷層（ｄ）／接着剤層（ｅ）／バリアフィルム（ｆ）／接着剤層（ｅ）／直線引裂き性を有するフィルム（ｃ）／接着剤層（ｅ）／易開封性シーラント層（ｇ）の８層構成の積層フィルムを使用して、図１に示すように、袋の底端部（７）と両側端部（８、８）のヒートシール部が各１０ｍｍ巾でシールされた三方シール形態の袋（仕上がり寸法で長さ２５０ｍｍ×巾１５０ｍｍ）を作製した。
【０１２０】
次に、該袋の端部（３）である未シール部（４）より、５０ｍｍ離れた引裂き方向（底端部方向）の位置に１０ｍｍ巾のヒートシール部（２）を設け、該端部（３）から該ヒートシール部（２）に到る間隔（Ｘ）が２０ｍｍの２本のハーフカット線（５、５）を該袋の表面側に設けた。
【０１２１】
次に、本発明の易開封性袋に使用する引裂き用のガイドテープ（６）は、図５に示すように、基材層（ａ）に厚み２５μｍで１，０００ｍｍ巾の二軸延伸ポリエチレンテレフタレートフィルム（ＰＥＴ）を使用し、該二軸延伸ポリエチレンテレフタレートフィルム（ＰＥＴ）の片面に接着層（ｂ）として、アクリル樹脂系溶剤型の粘着剤をリバースコーティング方式でコーティングした。
【０１２２】
次に、前記１，０００ｍｍ巾の粘着剤をコーティングした積層フィルム原反をスリッター機で、ストライプ状にスリットして巾（Ｚ）が６ｍｍの引裂き用のガイドテープ（６）を作製した。
【０１２３】
前記引裂き用のガイドテープ（６）を袋の表面の開口端部（３）からヒートシール部（２）を跨ぎ、該袋の底端部（７）のヒートシール部（１）間に渡って設けた。
【０１２４】
具体的には、開封の際に発生する、該ヒートシール部（２）での先細り現象を考慮して、６ｍｍ巾の引裂き用のガイドテープ（６）を、前記２本のカット線（５、５）に沿って
、該カット線（５、５）の上下各７．０ｍｍほど狭めた部分に表面から貼るようにした。
【０１２５】
以上のようにして作製した易開封性袋を使用して、図２に示すように、ガイドテープ（６）と該袋の表面が一体化した端部（３）をつまみ、２本のカット線（５、５）に沿って開封したところ、ヒートシール部（２）を跨ぐ個所から先細り現象は見られたが、ガイドテープ（６）に導かれて、破断は起こらず、反対側の端部まで該ガイドテープ（６）の巾で直線的にカットができ、単なる易開封性だけでなく、約６ｍｍの開口巾（Ｙ）を設けることができた。
【実施例４】
【０１２６】
比較例として、従来の易開封性袋本体の積層フィルムは、図８に示すように、最外面側に直線引裂き性を有するフィルム（ｃ）が厚み２０μｍの縦一軸延伸ポリプロピレンフィルム（ＯＰＰ）、印刷層（ｄ）がウレタン系樹脂をバインダーにしたグラビアインキ、接着剤層（ｅ）がドライラミネーション用のウレタン系接着剤、バリアフィルム（ｆ）が厚み６μｍのアルミニウム箔、接着剤層（ｅ）がドライラミネーション用のウレタン系接着剤、最内面側に易開封性シーラント層（ｇ）が厚み３０μｍのイージーピール性ポリエチレンフィルムである。
【０１２７】
すなわち、直線引裂き性を有するフィルム（ｃ）／印刷層（ｄ）／接着剤層（ｅ）／バリアフィルム（ｆ）／接着剤層（ｅ）／易開封性シーラント層（ｇ）の６層構成の積層フィルムを準備した。
【０１２８】
次に、作製方法について詳しく説明すると、先ず、前記直線引裂き性を有するフィルム（ｃ）である、厚み２０μｍの縦一軸延伸ポリプロピレンフィルム（ＯＰＰ）への絵柄印刷は、版深３５μｍのヘリオグラビア版を使用してグラビア印刷方式で行った。
【０１２９】
次に、バリアフィルム（ｆ）である、厚み６μｍのアルミニウム箔とのラミネーションは、ウレタン系接着剤を使用してドライラミネーション方式で行なった。
【０１３０】
さらに、易開封性シーラント層（ｇ）である、厚み３０μｍのイージーピール性ポリエチレンフィルムとのラミネーションは、ウレタン系接着剤を使用してドライラミネーション方式で行なった。
【０１３１】
以上のようにして作製した、直線引裂き性を有するフィルム（ｃ）／印刷層（ｄ）／接着剤層（ｅ）／バリアフィルム（ｆ）／接着剤層（ｅ）／易開封性シーラント層（ｇ）の６層構成の積層フィルムを使用して、図６に示すように、袋の底端部（７）と両側端部（８、８）のヒートシール部が各１０ｍｍ巾でシールされた三方シール形態の袋（仕上がり寸法で長さ２５０ｍｍ×巾１５０ｍｍ）を作製した。
【０１３２】
次に、該袋の端部（３）である未シール部（４）より、５０ｍｍ離れた引裂き方向（底端部方向）の位置に１０ｍｍ巾のヒートシール部（２）を設け、該端部（３）から該ヒートシール部（２）に到る間隔（Ｘ）が２０ｍｍの２本のカット線（５、５）を該袋の表面側に設けた。
【０１３３】
以上のようにして作製した易開封性袋を使用して、図７に示すように、該袋の端部（３）をつまみ、２本のカット線（５、５）に沿って開封したところ、ヒートシール部（２）を跨ぐ個所から先細り現象が発生し、さらに、開封したところますます先細りが起こり途中で破断してしまった。
【図面の簡単な説明】
【０１３４】
【図１】本発明に係る易開封性袋の１実施例を示す平面図である。
【図２】本発明に係る易開封性袋の開封状態の１実施例を示す平面図である。
【図３】本発明に係る易開封性袋の積層構成の１実施例を示す側断面図である。
【図４】本発明に係る易開封性袋の積層構成のその他の実施例を示す側断面図である。
【図５】本発明に係る易開封性袋の積層構成のまたその他の実施例を示す側断面図である。
【図６】従来の易開封性袋の１実施例を示す平面図である。
【図７】従来の易開封性袋の開封状態の１実施例を示す平面図である
【図８】従来の易開封性袋の積層構成の１実施例を示す側断面図である。
【符号の説明】
【０１３５】
１・・・ヒートシール部
２・・・ヒートシール部
３・・・端部
４・・・未シール部
５・・・カット線
６・・・ガイドテープ
７・・・底端部
８・・・両側端部
Ｘ・・・間隔
Ｙ・・・開口巾
Ｚ・・・巾
ａ・・・基材層
ｂ・・・接着層
ｃ・・・直線引裂き性を有するフィルム
ｄ・・・印刷層
ｅ・・・接着剤層
ｆ・・・バリアフィルム
ｇ・・・易開封性シーラント層
【図１】
2005271984.tif 000003
【図２】
2005271984.tif 000004
【図３】
2005271984.tif 000005
【図４】
2005271984.tif 000006
【図５】
2005271984.tif 000007
【図６】
2005271984.tif 000008
【図７】
2005271984.tif 000009
【図８】
2005271984.tif 000010